(57)【要約】【課題】本発明は、効率を向上させることができる太陽電池を提供しようとする。【解決手段】本発明の実施例に係る太陽電池は、半導体基板と、前記半導体基板に又は前記半導体基板上に位置する導電型領域と、前記導電型領域に電気的に接続される電極と、前記半導体基板の一面及び他面のうちの少なくとも一方の上に位置し、第１膜及び前記第１膜上に位置する第２膜を含む絶縁膜を含む。前記第２膜が前記第１膜よりも高い炭素含量を有し、前記第２膜の屈折率が、前記第１膜の屈折率と同一またはそれより小さく、前記第２膜の吸光係数が、前記第１膜の吸光係数と同一またはそれより大きい。【選択図】図１
2017135385.tif 000002
【特許請求の範囲】
【請求項１】
半導体基板と、
前記半導体基板に又は前記半導体基板上に位置する導電型領域と、
前記導電型領域に電気的に接続される電極と、
前記半導体基板の一面及び他面のうちの少なくとも一方の上に位置し、第１膜及び前記第１膜上に位置する第２膜を含む絶縁膜と
を含み、
前記第２膜が前記第１膜よりも高い炭素含量を有し、
前記第２膜の屈折率が、前記第１膜の屈折率と同一またはそれより小さく、
前記第２膜の吸光係数が、前記第１膜の吸光係数と同一またはそれより大きい、太陽電池。
【請求項２】
前記第１膜がシリコン窒化物を含み、
前記第２膜が、シリコンカーボナイトライド（ｓｉｌｉｃｏｎ  ｃａｒｂｏｎｉｔｒｉｄｅ）、シリコンオキシカーバイド（ｓｉｌｉｃｏｎ  ｏｘｙｃａｒｂｉｄｅ）、またはこれらの混合物を含む、請求項１に記載の太陽電池。
【請求項３】
前記絶縁膜は、前記半導体基板と前記第１膜との間に位置し、前記第１膜及び前記第２膜と異なる物質または異なる組成を有する第３膜を含み、
前記第３膜がシリコン酸化膜で構成される、請求項１に記載の太陽電池。
【請求項４】
前記第３膜の厚さが前記第１膜及び前記第２膜の厚さよりも小さい、請求項３に記載の太陽電池。
【請求項５】
前記第２膜の屈折率が前記第１膜の屈折率よりも小さく、
前記第２膜の吸光係数が前記第１膜の吸光係数よりも大きい、請求項１に記載の太陽電池。
【請求項６】
４００ｎｍ以下の波長の光に対する前記第２膜の吸光係数が、前記第１膜の吸光係数と同一またはそれより大きい、請求項１に記載の太陽電池。
【請求項７】
４００ｎｍ以下の波長の光に対する前記第１膜及び前記第２膜のそれぞれの吸光係数が０．２５以下である、請求項１に記載の太陽電池。
【請求項８】
４００ｎｍ以下の波長の光に対する前記第１膜の吸光係数が０．２０以下である、請求項７に記載の太陽電池。
【請求項９】
４００ｎｍ以下の波長の光に対する前記第２膜の吸光係数が、前記第１膜の吸光係数よりも０．０１以上大きい、請求項１に記載の太陽電池。
【請求項１０】
４００ｎｍ以下の波長の光に対する前記第２膜の吸光係数が、前記第１膜の吸光係数よりも０．０１〜０．１０だけ大きい、請求項９に記載の太陽電池。
【請求項１１】
前記第２膜の厚さが、前記第１膜の厚さと同一またはそれより小さい、請求項１に記載の太陽電池。
【請求項１２】
前記第２膜がシリコンカーボナイトライドを含み、
前記第２膜がＳｉＣｘＮ１−ｘの化学式を有し、前記ｘが０．３〜０．９である、請求項２に記載の太陽電池。
【請求項１３】
前記第１膜の屈折率が１．９５〜２．０５であり、厚さが５０ｎｍ〜９０ｎｍであり、
前記第２膜の屈折率が１．８〜１．９８であり、厚さが５ｎｍ〜３０ｎｍである、請求項１２に記載の太陽電池。
【請求項１４】
前記第２膜がシリコンオキシカーバイドを含み、
前記第２膜がＳｉＯ１−ｙＣｙの化学式を有し、前記ｙが０．５〜０．９である、請求項２に記載の太陽電池。
【請求項１５】
前記第１膜の屈折率が１．９５〜２．０５であり、厚さが５０ｎｍ〜９０ｎｍであり、
前記第２膜の屈折率が１．４〜１．６であり、厚さが２５ｎｍ〜９０ｎｍである、請求項１４に記載の太陽電池。
【請求項１６】
前記第１膜は炭素を含まない、請求項１に記載の太陽電池。
【請求項１７】
前記第２膜が前記絶縁膜の最外郭面を構成する、請求項１２に記載の太陽電池。
【請求項１８】
前記絶縁膜は、前記半導体基板の前面及び後面のうちの少なくとも一方の上に位置する、請求項１に記載の太陽電池。
【請求項１９】
前記導電型領域は、前記半導体基板の後面側に位置し、異なる導電型を有する第１及び第２導電型領域を含み、
前記絶縁膜が前記半導体基板の前面上に位置する、請求項１に記載の太陽電池。
【請求項２０】
前記半導体基板の後面と前記第１及び第２導電型領域との間に位置する制御パッシベーション層をさらに含み、
前記制御パッシベーション層上で前記第１導電型領域と前記第２導電型領域との間にバリア領域が位置する、請求項１９に記載の太陽電池。
【発明の詳細な説明】
【技術分野】
【０００１】
本発明は、太陽電池に関し、より詳細には、構造を改善した太陽電池に関する。
【背景技術】
【０００２】
近年、石油や石炭のような既存エネルギー資源の枯渇が予想されながら、これらに代わる代替エネルギーへの関心が高まっている。その中でも太陽電池は、太陽光エネルギーを電気エネルギーに変換させる次世代電池として脚光を浴びている。
【０００３】
このような太陽電池は、様々な層及び電極を設計通りに形成することによって製造することができる。ところで、このような様々な層及び電極の設計に応じて太陽電池の効率が決定され得る。太陽電池の商用化のためには低い効率を克服しなければならないため、様々な層及び電極が太陽電池の効率を最大化できるように設計されることが要求される。
【発明の概要】
【発明が解決しようとする課題】
【０００４】
本発明は、効率を向上させることができる太陽電池を提供しようとする。
【課題を解決するための手段】
【０００５】
本発明の実施例に係る太陽電池は、半導体基板と、前記半導体基板に又は前記半導体基板上に位置する導電型領域と、前記導電型領域に電気的に接続される電極と、前記半導体基板の一面及び他面のうちの少なくとも一方の上に位置し、第１膜及び前記第１膜上に位置する第２膜を含む絶縁膜を含む。前記第２膜が前記第１膜よりも高い炭素含量を有し、前記第２膜の屈折率が、前記第１膜の屈折率と同一またはそれより小さく、前記第２膜の吸光係数が、前記第１膜の吸光係数と同一またはそれより大きい。
【発明の効果】
【０００６】
本実施例に係る太陽電池は、絶縁膜において第１膜よりも外部に位置する第２膜が、第１膜よりも高い炭素含量を有することによって、絶縁膜の化学的安定性を向上させることができる。そして、第２膜の吸光係数（特に、短波長光に対する吸光係数）が、第１膜の吸光係数と同一またはそれより大きい吸光係数を有することによって、光による太陽電池の特性変化または損傷を防止することができる。このとき、第２膜が第１膜よりも小さい屈折率を有することによって、屈折率によって反射率（反射度）を低減することができる。
【図面の簡単な説明】
【０００７】
【図１】本発明の一実施例に係る太陽電池を示す断面図である。
【図２】図１に示した太陽電池の部分後面平面図である。
【図３】本発明の他の実施例に係る太陽電池の断面図である。
【図４】製造例１による太陽電池において、シリコン窒化膜及びシリコンカーボナイトライド膜の４００ｎｍの波長の光での吸光係数を測定した結果を示すグラフである。
【図５】製造例１による太陽電池において、シリコン窒化膜及びシリコンカーボナイトライド膜の６３３ｎｍの波長の光での屈折率を測定した結果を示すグラフである。
【図６】製造例２による太陽電池において、炭素含量によるシリコンオキシカーバイドの屈折率（６３３ｎｍの波長の光での屈折率）及び吸光係数（４００ｎｍの波長の光での吸光係数）を測定した結果を示すグラフである。
【図７】製造例１、製造例２、及び比較例による太陽電池の反射率を測定した結果を示すグラフである。
【発明を実施するための形態】
【０００８】
以下では、添付の図面を参照して、本発明の実施例を詳細に説明する。しかし、本発明がこれらの実施例に限定されるものではなく、様々な形態に変形可能であることは勿論である。
【０００９】
図面では、本発明を明確且つ簡略に説明するために、説明と関係のない部分の図示を省略し、明細書全体において同一又は極めて類似の部分に対しては同一の図面参照符号を使用する。また、図面では、説明をより明確にするために、厚さ、面積などを拡大又は縮小して示しており、本発明の厚さ、面積などは図面に示したものに限定されない。
【００１０】
そして、明細書全体において、ある部分が他の部分を「含む」とするとき、特に反対の記載がない限り、他の部分を排除するのではなく、他の部分をさらに含むことができる。また、層、膜、領域、板などの部分が他の部分の「上に」あるとするとき、これは、他の部分の「直上に」ある場合のみならず、それらの間に他の部分が位置する場合も含む。層、膜、領域、板などの部分が他の部分の「直上に」あるとするときは、それらの間に他の部分が位置しないことを意味する。
【００１１】
図１は、本発明の一実施例に係る太陽電池を示した断面図であり、図２は、図１に示した太陽電池の部分後面平面図である。
【００１２】
図１及び図２を参照すると、本実施例に係る太陽電池１００は、半導体基板１０と、半導体基板１０に又は半導体基板１０上に位置する導電型領域３２，３４と、導電型領域３２，３４に電気的に接続される電極４２，４４と、半導体基板１０の一面及び他面のうちの少なくとも一方上に位置する絶縁膜２１とを含む。このとき、導電型領域３２，３４は、第１導電型を有する第１導電型領域３２、及び第１導電型と反対の第２導電型を有する第２導電型領域３４を含む。電極４２，４４は、第１導電型領域３２に電気的に接続される第１電極４２、及び第２導電型領域３４に電気的に接続される第２電極４４を含む。そして、絶縁膜２１は、第１膜２４、及び第１膜２４の上に位置する第２膜２６を含み、第１膜２４と半導体基板１０との間に位置する第３膜２２を含むことができる。そして、本実施例に係る太陽電池１００は、制御パッシベーション層２０、後面パッシベーション膜４０などをさらに含むことができる。これについてより詳細に説明する。
【００１３】
半導体基板１０は、第１又は第２導電型ドーパントを相対的に低いドーピング濃度で含んで第１又は第２導電型を有するベース領域１１０を含むことができる。ベース領域１１０は、第１又は第２導電型ドーパントを含む結晶質半導体で構成することができる。一例として、ベース領域１１０は、第１又は第２導電型ドーパントを含む単結晶または多結晶半導体（一例として、単結晶または多結晶シリコン）で構成することができる。特に、ベース領域１１０は、第１又は第２導電型ドーパントを含む単結晶半導体（例えば、単結晶半導体ウエハ、より具体的には、半導体シリコンウエハ）で構成することができる。このように、結晶性が高いため欠陥の少ないベース領域１１０または半導体基板１０をベースとすると、電気的特性に優れる。
【００１４】
ベース領域１１０はｐ型またはｎ型であってもよい。一例として、ベース領域１１０がｎ型を有する場合、ベース領域１１０と光電変換によってキャリアを形成する接合（一例として、制御パッシベーション層２０を介在したｐｎ接合）を形成するｐ型の第１導電型領域３２を広く形成して、光電変換面積を増加させることができる。また、この場合には、広い面積を有する第１導電型領域３２が、移動速度が相対的に遅い正孔を効果的に収集することで、光電変換効率の向上にさらに寄与することができる。しかし、本発明がこれに限定されるものではない。
【００１５】
そして、半導体基板１０は、半導体基板１０の前面側に位置する前面電界領域（又は電界領域）１３０を含むことができる。前面電界領域１３０は、ベース領域１１０と同じ導電型を有し、且つベース領域１１０よりも高いドーピング濃度を有することができる。
【００１６】
本実施例では、前面電界領域１３０が、半導体基板１０にベース領域１１０と同じドーパントを相対的に高いドーピング濃度でドープして形成されたドーピング領域で構成された場合を例示した。これによって、前面電界領域１３０が、第２導電型を有する結晶質（単結晶または多結晶）半導体を含んで半導体基板１０の一部を構成するようになる。
【００１７】
しかし、本発明がこれに限定されるものではない。したがって、半導体基板１０と異なる別個の半導体層（例えば、非晶質半導体層、微結晶半導体層、または多結晶半導体層）に第２導電型ドーパントをドープして前面電界領域１３０を形成してもよい。または、前面電界領域１３０が、半導体基板１０に隣接して形成された層（例えば、前面パッシベーション膜２４及び／又は反射防止膜２６）の固定電荷によってドープされたものと類似の役割を果たす電界領域で構成されてもよい。例えば、ベース領域１１０がｎ型である場合には、前面パッシベーション膜２４が固定負電荷を有する酸化物（例えば、アルミニウム酸化物）で構成されて、ベース領域１１０の表面に反転領域（ｉｎｖｅｒｓｉｏｎ  ｌａｙｅｒ）を形成し、これを電界領域として用いることができる。この場合には、半導体基板１０が、別途のドーピング領域を備えずにベース領域１１０のみで構成されて、半導体基板１０の欠陥を最小化することができる。その他の様々な方法により様々な構造の前面電界領域１３０を形成することができる。
【００１８】
本実施例において、半導体基板１０の前面は、テクスチャリング（ｔｅｘｔｕｒｉｎｇ）されてピラミッドなどの形状の凹凸を有することができる。半導体基板１０に形成されたテクスチャリング構造は、半導体の特定の結晶面に沿って形成された外面を有する一定の形状（一例として、ピラミッド形状）を有することができる。このようなテクスチャリングにより半導体基板１０の前面などに凹凸が形成されて表面粗さが増加すると、半導体基板１０の前面を介して入射する光の反射率を低下させることができる。したがって、ベース領域１１０と第１導電型領域３２によって形成されたｐｎ接合まで到達する光の量を増加させることができ、光損失を最小化することができる。
【００１９】
そして、半導体基板１０の後面は、鏡面研磨などによって前面よりも低い表面粗さを有する、相対的に滑らかで且つ平坦な面からなることができる。本実施例のように、半導体基板１０の後面側に第１及び第２導電型領域３２，３４が共に形成される場合には、半導体基板１０の後面の特性に応じて太陽電池１００の特性が大きく変わり得るためである。これによって、半導体基板１０の後面にはテクスチャリングによる凹凸を形成しないことで、パッシベーション特性を向上させることができ、これによって、太陽電池１００の特性を向上させることができる。しかし、本発明がこれに限定されるものではなく、場合によって、半導体基板１０の後面にテクスチャリングによる凹凸を形成してもよい。その他の様々な変形も可能である。
【００２０】
半導体基板１０の後面上には制御パッシベーション層２０を形成することができる。一例として、制御パッシベーション層２０は、半導体基板１０の後面に接触して形成されることによって、構造を単純化し、制御パッシベーション効果を向上させることができる。しかし、本発明がこれに限定されるものではない。
【００２１】
制御パッシベーション層２０は、電子及び正孔にとって一種のバリア（ｂａｒｒｉｅｒ）として作用して、少数キャリア（ｍｉｎｏｒｉｔｙ  ｃａｒｒｉｅｒ）が通過しないようにし、制御パッシベーション層２０に隣接する部分で蓄積された後、一定以上のエネルギーを有する多数キャリア（ｍａｊｏｒｉｔｙ  ｃａｒｒｉｅｒ）のみが制御パッシベーション層２０を通過できるようにする。このとき、一定以上のエネルギーを有する多数キャリアは、制御パッシベーション効果によって容易に制御パッシベーション層２０を通過することができる。また、制御パッシベーション層２０は、導電型領域３２，３４のドーパントが半導体基板１０へ拡散することを防止する拡散バリアとしての役割を果たすことができる。このような制御パッシベーション層２０は、多数キャリアがトンネリングされ得る様々な物質を含むことができ、一例として、酸化物、窒化物、半導体、伝導性高分子などを含むことができる。例えば、制御パッシベーション層２０は、シリコン酸化物、シリコン窒化物、シリコン酸化窒化物、真性非晶質シリコン、真性多結晶シリコンなどを含むことができる。特に、制御パッシベーション層２０は、シリコン酸化物を含むシリコン酸化物層で構成することができる。シリコン酸化物層は、パッシベーション特性に優れ、キャリアがトンネリングされやすい膜であるためである。
【００２２】
このとき、制御パッシベーション層２０は、半導体基板１０の後面に全体的に形成することができる。これによって、別途のパターニングなしに容易に形成することができる。
【００２３】
制御パッシベーション効果を十分に具現できるように、制御パッシベーション層２０が薄い厚さを有することができる。一例として、制御パッシベーション層２０の厚さが５ｎｍ以下（より具体的には、２ｎｍ以下、一例として、０．５ｎｍ〜２ｎｍ）であってもよい。制御パッシベーション層２０の厚さ（Ｔ）が５ｎｍを超えると、トンネリングが円滑に行われないため、太陽電池１００が作動しないことがあり、制御パッシベーション層２０の厚さが０．５ｎｍ未満であると、所望の品質の制御パッシベーション層２０を形成しにくいことがある。制御パッシベーション効果をさらに向上させるためには、制御パッシベーション層２０の厚さが２ｎｍ以下（より具体的には０．５ｎｍ〜２ｎｍ）であってもよい。このとき、制御パッシベーション効果をより一層向上させることができるように、制御パッシベーション層２０の厚さが０．５ｎｍ〜１．５ｎｍであってもよい。しかし、本発明がこれに限定されるものではなく、制御パッシベーション層２０の厚さが様々な値を有してもよい。
【００２４】
一例として、制御パッシベーション層２０は、後面パッシベーション膜４０、及び絶縁膜２１の厚さ（より具体的には、これらを構成する第１膜２４、第２膜２６及び第３膜２２の厚さのそれぞれ）と同一またはそれより小さい厚さを有することができる。特に、制御パッシベーション層２０は、後面パッシベーション膜４０、及び絶縁膜２１の厚さ（より具体的には、これらを構成する第１膜２４、第２膜２６及び第３膜２２の厚さのそれぞれ）よりも小さい厚さを有することができる。制御パッシベーション層２０は、制御パッシベーション効果のために最大限薄い厚さを有することが有利であるためである。
【００２５】
制御パッシベーション層２０上には、導電型領域３２，３４を含む半導体層３０が位置し得る。一例として、半導体層３０は、制御パッシベーション層２０に接触して形成されることによって、構造を単純化し、制御パッシベーション効果を最大化することができる。しかし、本発明がこれに限定されるものではない。
【００２６】
本実施例において、半導体層３０は、第１導電型ドーパントを有して第１導電型を示す第１導電型領域３２と、第２導電型ドーパントを有して第２導電型を示す第２導電型領域３４とを含むことができる。第１導電型領域３２及び第２導電型領域３４が制御パッシベーション層２０上で同一平面上に位置し得る。すなわち、第１及び第２導電型領域３２，３４と制御パッシベーション層２０との間に互いに同一に他の層が位置せず、または、第１及び第２導電型領域３２，３４と制御パッシベーション層２０との間に他の層が位置する場合には、他の層は同じ積層構造を有することができる。そして、第１導電型領域３２と第２導電型領域３４との間に、これらと同一平面上にバリア領域３６が位置し得る。
【００２７】
一例として、本実施例において、第１導電型領域３２は、制御パッシベーション層２０を介在してベース領域１１０とｐｎ接合（又は、ｐｎ制御パッシベーション接合）を形成して、光電変換によってキャリアを生成するエミッタ領域を構成する。第２導電型領域３４は、後面電界（ｂａｃｋ  ｓｕｒｆａｃｅ  ｆｉｅｌｄ）を形成して、半導体基板１０の表面（より正確には、半導体基板１０の後面）で再結合によってキャリアの損失が発生することを防止する後面電界領域を構成する。
【００２８】
このとき、第１導電型領域３２は、ベース領域１１０と反対の第１導電型ドーパントを含む半導体（一例として、シリコン）を含むことができる。また、第２導電型領域３４は、ベース領域１１０と同じ第２導電型ドーパントを含み、そのドーピング濃度がベース領域１１０よりも高くてもよい。本実施例では、第１及び第２導電型領域３２，３４が、半導体基板１０の上（より明確には、制御パッシベーション層２０の上）で半導体基板１０と別個に形成され、第１又は第２導電型ドーパントがドープされた半導体層で構成される。これによって、第１及び第２導電型領域３２，３４は、半導体基板１０上に容易に形成できるように、半導体基板１０と異なる結晶構造を有する半導体層で構成することができる。例えば、第１及び第２導電型領域３２，３４は、蒸着などの様々な方法により容易に製造できる非晶質半導体、微結晶半導体、または多結晶半導体（一例として、非晶質シリコン、微結晶シリコン、または多結晶シリコン）などに第１又は第２導電型ドーパントをドープして形成することができる。特に、第１及び第２導電型領域３２，３４が多結晶半導体を有する場合、高いキャリア移動度を有することができる。第１又は第２導電型ドーパントは、半導体層３０を形成する工程で半導体層３０に共に含まれてもよく、または、半導体層３０を形成した後、熱拡散法、イオン注入法などの様々なドーピング方法により半導体層３０に含まれてもよい。
【００２９】
このとき、第１又は第２導電型ドーパントとしては、半導体層３０にドープされてｎ型又はｐ型を示す様々な物質を使用することができる。第１又は第２導電型ドーパントがｐ型である場合には、ボロン（Ｂ）、アルミニウム（Ａｌ）、ガリウム（Ｇａ）、インジウム（Ｉｎ）などの３族元素を使用することができる。第１又は第２導電型ドーパントがｎ型である場合には、リン（Ｐ）、ヒ素（Ａｓ）、ビスマス（Ｂｉ）、アンチモン（Ｓｂ）などの５族元素を使用することができる。一例として、第１及び第２導電型ドーパントのうちの一方がボロン（Ｂ）であり、他方がリン（Ｐ）であってもよい。
【００３０】
しかし、本発明がこれに限定されるものではなく、第１導電型領域３２が後面電界領域を構成し、第２導電型領域３４がエミッタ領域を構成してもよい。
【００３１】
そして、第１導電型領域３２と第２導電型領域３４との間にバリア領域３６が位置し、第１導電型領域３２と第２導電型領域３４を互いに離隔させる。第１導電型領域３２と第２導電型領域３４とが接触する場合には、シャント（ｓｈｕｎｔ）が発生して太陽電池１００の性能を低下させることがある。これによって、本実施例では、第１導電型領域３２と第２導電型領域３４との間にバリア領域３６を位置させることによって、不必要なシャントを防止することができる。
【００３２】
バリア領域３６として、ドープされていない（すなわち、アンドープ）絶縁物質（一例として、酸化物、窒化物）などを使用することができる。または、バリア領域３６が真性（ｉｎｔｒｉｎｓｉｃ）半導体を含むこともできる。このとき、第１導電型領域３２及び第２導電型領域３４とバリア領域３６は、互いに側面が接触しながら連続的に形成される同一の半導体（一例として、非晶質シリコン、微結晶シリコン、多結晶シリコン）で構成され、バリア領域３６は、実質的にドーパントを含まないｉ型（真性）半導体物質であり得る。一例として、半導体物質を含む半導体層を形成した後、半導体層の一部の領域に第１導電型ドーパントをドープして第１導電型領域３２を形成し、他の領域の一部に第２導電型ドーパントをドープして第２導電型領域３４を形成すると、第１導電型領域３２及び第２導電型領域３４が形成されていない領域がバリア領域３６を構成するようになる。これによれば、第１導電型領域３２、第２導電型領域３４及びバリア領域３６の製造方法を単純化することができる。
【００３３】
しかし、本発明がこれに限定されるものではない。したがって、バリア領域３６を様々な方法によって形成して、様々な厚さを有することができ、様々な形状を有することもできる。バリア領域３６が空き空間であるトレンチで構成されてもよい。その他の様々な変形が可能である。図面では、バリア領域３６が第１導電型領域３２と第２導電型領域３４との間を全体的に離隔させる場合を例示した。しかし、バリア領域３６が第１導電型領域３２と第２導電型領域３４との境界部分の一部のみを離隔させるように形成されてもよい。または、バリア領域３６が形成されず、第１導電型領域３２と第２導電型領域３４との境界が互いに接触してもよい。
【００３４】
半導体基板１０の後面において、第１及び第２導電型領域３２，３４及びバリア領域３６の上に後面パッシベーション膜４０を形成することができる。一例として、後面パッシベーション膜４０は、第１及び第２導電型領域３２，３４及びバリア領域３６に接触して形成されることによって、構造を単純化することができる。しかし、本発明がこれに限定されるものではない。
【００３５】
そして、半導体基板１０の前面上（より正確には、半導体基板１０の前面に形成された前面電界領域１３０の上）に、順次位置する第１膜２４と第２膜２６を含む絶縁膜２１が位置し得る。このとき、第２膜２６は、第１膜２４よりも高い炭素含量を有し、第２膜２６の屈折率が第１膜２４の屈折率と同一またはそれより小さく、第２膜２６の吸光係数が第１膜２４の吸光係数と同一またはそれより大きい。特に、第２膜２６の屈折率が第１膜２４の屈折率よりも小さく、第２膜２６の吸光係数が第１膜２４の吸光係数よりも大きくてもよい。そして、半導体基板１０（又は、前面電界領域１３０）と第１膜２４との間に、第１膜２４及び第２膜２６と異なる物質または組成を有する第３膜２２を形成することができる。
【００３６】
このとき、第１膜２４は、シリコン窒化物を含むシリコン窒化膜であり、第２膜２６は、炭素を含むシリコン窒化物（すなわち、シリコンカーボナイトライド（ｓｉｌｉｃｏｎ  ｃａｒｂｏｎｉｔｒｉｄｅ））を含むシリコンカーボナイトライド膜、炭素を含むシリコン酸化物（すなわち、シリコンオキシカーバイド（ｓｉｌｉｃｏｎ  ｏｘｙｃａｒｂｉｄｅ））を含むシリコンオキシカーバイド膜、またはこれらの混合物を含む膜であってもよい。又は、第１膜（２４）が、シリコンカーバイド（ｓｉｌｉｃｏｎ  ｃａｒｂｉｄｅ：ＳｉＣ）を含み、第２膜（２６）がシリコンカーボンナイトライド（ｓｉｌｉｃｏｎ  ｃａｒｂｏｎｉｔｒｉｄｅ:ＳｉＣＮ）を含むこともできる。そして、第３膜２２は、シリコン酸化物を含むシリコン酸化膜であってもよく、第３膜２２は、熱酸化によって形成された熱酸化膜であり得る。
【００３７】
第１膜２４は、第３膜２２と共に積層されて半導体基板１０のパッシベーション特性を大きく向上させることができる。これは、シリコン酸化膜とシリコン窒化膜が積層されるとき、シリコンを含む半導体基板１０のパッシベーション特性を最も効果的に向上させることができるためである。このとき、第１膜２４及び第３膜２２が炭素を含まないか、または第２膜２６よりも少ない炭素含量（一例として、低いｗｔ％）を有することができる。特に、第１膜２４及び第３膜２２は炭素を含まなくてもよい。炭素がパッシベーション特性を多少低下させることがあるため、パッシベーション膜の役割を果たす第１膜２４及び第３膜２２は炭素を含まないようにすることができる。
【００３８】
第２膜２６は、炭素を含んで優れた化学的安定性（例えば、酸又は塩基に対する安定性）を有することができる。特に、本実施例では、優れたパッシベーション特性のために、第１膜２４が相対的に低い屈折率及び吸光係数を有しており、このような第１膜２４は化学的安定性が多少低くなり得る。そこで、本実施例では、絶縁膜２１において半導体基板１０から最も遠くに位置して最外郭面を構成する第２膜２６に炭素を含ませることによって、化学的安定性を高く維持することである。これによって、第２膜２６はまた、太陽電池１００の製造工程の中にエッチング工程などがあるとき、キャッピング膜として機能することができる。これによって、別途のキャッピング膜の形成及び除去工程を省略できる。
【００３９】
このとき、第２膜２６が、上述したように、炭素以外にも窒素又は酸素を含むシリコンカーボナイトライド膜またはシリコンオキシカーバイド膜で構成されると、酸素との反応性を低減して酸化を効果的に防止することができる。一方、第２膜２６が、炭素以外に窒素又は酸素を含まないシリコン炭化膜である場合には、３００℃以上の温度で容易に酸化してしまい、屈折率、吸光係数などの特性が変化するため、第２膜２６が所望の特性を維持することが難しくなることがある。
【００４０】
また、本実施例では、第２膜２６が炭素を含むことによって、第２膜２６の屈折率及び吸光係数を容易に調節することができる。これによって、第２膜２６が所望の屈折率及び吸光係数を有することができる。
【００４１】
これによって、第２膜２６の屈折率が第１膜２４の屈折率と同一またはそれより小さくてもよい。一例として、６３３ｎｍの波長の光に対して、第２膜２６の屈折率が第１膜２４の屈折率と同一またはそれより小さくてもよい。６３３ｎｍの波長の光を基準としたのは、一例として提示したものに過ぎず、本発明がこれに限定されるものではない。より具体的には、第２膜２６の屈折率が第１膜２４の屈折率よりも小さくてもよい。すると、第１膜２４よりも外部に位置した第２膜２６が相対的に低い屈折率を有し、反射率を低減することができる。
【００４２】
そして、第２膜２６の吸光係数が第１膜２４の吸光係数と同一またはそれより大きくてもよい。これによれば、光による太陽電池１００の特性の変化または損傷を防止することができる。特に、短波長の光（一例として、４００ｎｍ以下の波長の光又は紫外線）は、太陽電池１００の特性を容易に変化させたり、太陽電池１００を容易に損傷させることがある。より具体的には、短波長の光に対する第２膜２６の吸光係数が第１膜２４の吸光係数と同一またはそれより大きくてもよい。第２膜２６の吸光係数を第１膜２４と少なくとも同じレベルに維持して、第１膜２４及び第２膜２６で短波長の光を吸収することによって、短波長の光に対する安定性を向上させることができる。
【００４３】
特に、短波長に対する第２膜２６の吸光係数が第１膜２４の吸光係数よりも大きくて、外部に位置した第２膜２６で短波長の光をさらに多く吸収することによって、短波長の光に対する安定性を大きく向上させることができる。そして、第１膜２４は、相対的に低い吸光係数を有することによって、第３膜２２と共にパッシベーション効果を非常に高く維持することができる。参考に、第１膜２４が高い屈折率及び高い吸光係数を有する場合、パッシベーション特性が低下することがある。
【００４４】
このように、第２膜２６が、第１膜２４よりも小さい屈折率を有すると共に、第１膜２４よりも大きい吸光係数を有する場合、屈折率の差による反射率の低減効果は最大化することができ、第１膜２４が相対的に小さい吸光係数を有することによってパッシベーション効果を高く維持しながら、第２膜２６の高い吸光係数によって短波長の光に対する安定性を大きく向上させることができる。
【００４５】
一例として、波長が４００ｎｍ以下（一例として、４００ｎｍ）である光に対する第１膜２４及び第２膜２６のそれぞれの吸光係数が、０．２５以下であってもよい。このように、第１膜２４が相対的に小さい吸光係数を有する場合、電界効果による優れたパッシベーション特性をそのまま維持できる。一方、第１膜２４が相対的に大きい吸光係数（すなわち、波長が４００ｎｍ以下（一例として、４００ｎｍ）である光で０．２５を超える吸光係数）を有する場合には、パッシベーション特性が低下することがある。そして、第１膜２４及び第２膜２６の吸光係数が高いと、太陽電池１００に使用される光を過度に吸収してしまい、光の損失が過度に大きくなり得る。ただし、上述したように、吸光係数が小さい場合に化学的安定性が多少低下することがあるが、本実施例では、炭素を含むことによって化学的安定性に優れた第２膜２６を第１膜２４上に位置させ、このような問題を防止することができる。一例として、波長が４００ｎｍ以下（一例として、４００ｎｍ）である光で第１膜２４の吸光係数が０．２０以下であってもよい。波長が４００ｎｍ以下（一例として、４００ｎｍ）である光での第１膜２４の吸光係数を０．２０以下にすると、パッシベーション特性をさらに向上させることができる。
【００４６】
このとき、上述したように、短波長の光で第２膜２６が第１膜２４よりも大きい吸光係数を有すると、短波長を効果的に吸収することができる。このとき、波長が４００ｎｍ以下（一例として、４００ｎｍ）である光に対する第２膜２６の吸光係数が、第１膜２４の吸光係数よりも０．０１以上大きくてもよい。上述した差が０．０１未満であると、第２膜２６が短波長の光を吸収する効果が大きくない。一例として、波長が４００ｎｍ以下（一例として、４００ｎｍ）である光に対する第２膜２６の吸光係数が、第１膜２４の吸光係数よりも０．０１〜０．１０（一例として、０．０１〜０．０６）だけ大きくてもよい。これは、炭素の添加によって、第２膜２６の吸光係数を第１膜２４の吸光係数よりも０．１０（一例として、０．０６）を超えて大きく増加させるのに困難があり得るためである。そして、第２膜２６の吸光係数が高いと、太陽電池１００に使用される光を過度に吸収してしまい、光の損失が過度に大きくなることがある。
【００４７】
このとき、第２膜２６の厚さが、第１膜２４の厚さと同一またはそれより小さくてもよい。これは、第２膜２６が第１膜２４と同一またはそれより大きい屈折率を有するため、反射特性を考慮して、第２膜２６の厚さを第１膜２４の厚さと同一またはそれより小さくすることである。そして、大きな吸光係数を有する第２膜２６の厚さが大きくなると、光を多く吸収してしまい、太陽電池１００に入射する光の損失が発生することがある。そして、第３膜２２の厚さが第１膜２４及び第２膜２６の厚さよりも小さくてもよい。これは、第３膜２２は、熱酸化によって形成された膜であって、非常に厚い厚さに形成されにくいためである。一例として、第３膜２２の厚さが５ｎｍ以下（一例として、０．１ｎｍ〜３ｎｍ）であってもよい。このような厚さは、熱酸化によって形成可能な厚さに限定されたものであるが、本発明がこれに限定されるものではない。すなわち、第３膜２２が、熱酸化ではなく、他の方法で形成されてもよく、または工程条件などを変化させて第３膜２２が他の厚さを有してもよい。
【００４８】
上述したように、シリコン窒化膜で構成された第１膜２４の屈折率（一例として、６３３ｎｍの波長の光に対する屈折率）が１．９５〜２．０５であってもよい。第１膜２４の屈折率が１．９５未満であると、膜密度が十分でないため、パッシベーション特性が低下することがある。第２膜２６の屈折率が２．０５を超えると、吸光係数が増加してパッシベーション特性が低下することがある。そして、第１膜２４の厚さが５０ｎｍ〜９０ｎｍであってもよい。第１膜２４の厚さが５０ｎｍ未満であると、電界効果によるパッシベーション効果が十分でないことがある。第１膜２４の厚さが９０ｎｍを超えると、工程時間及びコストが増加し、第１膜２４及び第２膜２６との屈折率及び厚さによって具現される反射率の低減効果が十分でないことがある。
【００４９】
第２膜２６がシリコンカーボナイトライド膜である場合にＳｉＣｘＮ１−ｘの化学式を有し、ｘが０．３〜０．９であってもよい。シリコンカーボナイトライド膜では、炭素の量が増加すると、屈折率は低下し、吸光係数は増加し得る。ｘが０．３未満であると、炭素の量が十分でないため、化学的安定性向上などの効果が十分でないことがあり、第１膜２４と同一またはそれより低い屈折率、及び第１膜２４と同一またはそれより大きい吸光係数を有することが難しいことがある。ｘが０．９を超えると、窒素の量が十分でないため、高い温度で容易に酸化してしまう。
【００５０】
このとき、第２膜２６の屈折率が１．８〜１．９８であり、第２膜２６の厚さが５ｎｍ〜３０ｎｍであってもよい。このような屈折率は、シリコンカーボナイトライド膜で構成された第２膜２６で具現可能な範囲に限定されたものであり、屈折率及び厚さは、第１膜２４の屈折率及び厚さを考慮して、反射率低減効果を最大化できる範囲に限定されたものである。第２膜２６の厚さが５ｎｍ未満であると、第２膜２６による化学的安定性向上などの効果が十分でないことがある。第２膜２６の厚さが３０ｎｍを超えると、工程時間及びコストが増加し、第１膜２４及び第２膜２６との屈折率及び厚さによって具現される反射率低減効果が十分でないことがある。このとき、第２膜２６の厚さが第１膜２４の厚さよりも小さくてもよく、これは、第２膜２６の屈折率が第１膜２４とほぼ同様に高いレベルであることを考慮したものである。
【００５１】
第２膜２６がシリコンオキシカーバイド膜である場合にＳｉＯ１−ｙＣｙの化学式を有し、ｙが０．５〜０．９であってもよい。シリコンオキシカーバイド膜では、炭素の量が増加すると、屈折率及び吸光係数が増加し得る。ｘが０．５未満であると、炭素の量が十分でないため、化学的安定性向上などの効果が十分でないことがあり、屈折率が十分でなく、第１膜２４と同一またはそれより大きい吸光係数を有することが難しいことがある。ｘが０．９を超えると、酸素の量が十分でないため、高い温度で容易に酸化してしまう。
【００５２】
このとき、第２膜２６の屈折率が１．４〜１．６であり、第２膜２６の厚さが２５ｎｍ〜９０ｎｍであってもよい。このような屈折率は、シリコンオキシカーバイド膜で構成された第２膜２６で具現可能な範囲に限定されたものであり、屈折率及び厚さは、第１膜２４との屈折率及び厚さを考慮して、反射率低減効果を最大化できる範囲に限定されたものである。第２膜２６の厚さが２５ｎｍ未満であると、第２膜２６による化学的安定性向上などの効果が十分でないことがある。第２膜２６の厚さが９０ｎｍを超えると、工程時間及びコストが増加し、第１膜２４及び第２膜２６との屈折率及び厚さによって具現される反射率低減効果が十分でないことがある。このとき、第２膜２６の厚さは、第１膜２４の厚さと同一またはそれより小さくてもよく、これは、第２膜２６の屈折率が第１膜２４に比べて非常に低いレベルであることを考慮したものである。または、屈折率を考慮して、第２膜２６の厚さを第１膜２４の厚さよりも大きくしてもよい。
【００５３】
このように、第１膜２４は、第３膜２２と共にパッシベーション効果を向上させるパッシベーション膜として機能すると共に、第２膜２６と共に反射率を低減する反射防止膜として機能するようになる。このような第１膜２４及び第２膜２６は、様々な方法により形成することができる。一例として、第１膜２４及び第２膜２６が化学気相蒸着法（特に、プラズマ誘導化学気相蒸着法（ＰＥＣＶＤ））により形成されてもよい。これによれば、所望の組成、特性を有する第１膜２４及び第２膜２６を形成することができる。特に、第１膜２４は、その組成、特性などによってパッシベーション特性が大きく変わり得、スパッタリングなどによると、第１膜２４及び第２膜２６が所望の組成、特性などを有することが難しいことがある。このとき、第１膜２４及び第２膜２６は、同じ蒸着装備において工程気体を変更する連続的な工程（ｉｎ−ｓｉｔｕ）によって形成されてもよい。一例として、第１膜２４がシリコン窒化膜を含み、第２膜２６がシリコンカーボナイトライド膜を含む場合には、第１膜２４を形成する工程条件で、炭素を含む気体（一例として、メタン気体）をさらに供給して第２膜２６を形成できる。しかし、本発明がこれに限定されるものではなく、第１膜２４及び第２膜２６が、異なる装置またはチャンバーで形成されてもよい。
【００５４】
図面では、半導体基板１０、第３膜２２、第１膜２４及び第２膜２６が互いに接触して形成される場合を例示した。これによれば、構造を単純化し、製造コストを低減することができる。しかし、本発明がこれに限定されるものではない。
【００５５】
半導体層３０上に形成された後面パッシベーション膜４０は、半導体基板３０に接触して形成されて、半導体基板１０又は半導体層３０の前面またはバルク内に存在する欠陥を不動化させる。これによって、少数キャリアの再結合サイトを除去し、太陽電池１００の開放電圧を増加させることができる。
【００５６】
このとき、後面パッシベーション膜４０は、導電型領域３２，３４と電極４２，４２との電気的接続のためのコンタクトホール４０２，４０４を備える。コンタクトホール４０２，４０４は、第１導電型領域３２と第１電極４２との接続のための第１コンタクトホール４０２、及び第２導電型領域３４と第２電極４４との接続のための第２コンタクトホール４０４を備える。これによって、後面パッシベーション膜４０は、第１導電型領域３２及び第２導電型領域３４が接続されてはならない電極（すなわち、第１導電型領域３２の場合には第２電極４４、第２導電型領域３４の場合には第１電極４２）と接続されることを防止する役割を果たす。また、後面パッシベーション膜４０は、第１及び第２導電型領域３２，３４及び／又はバリア領域３６をパッシベーションする効果を有することができる。
【００５７】
後面パッシベーション膜４０は、様々な物質で形成することができる。一例として、パッシベーション膜４０は、シリコン窒化膜、含水素シリコン窒化膜、シリコン酸化膜、シリコン酸化窒化膜、アルミニウム酸化膜、シリコン炭化膜、ＭｇＦ２、ＺｎＳ、ＴｉＯ２及びＣｅＯ２からなる群から選択されたいずれか１つの単一膜または２つ以上の膜が組み合わされた多層膜構造を有することができる。一例として、後面パッシベーション膜４０は、シリコン酸化膜、シリコン窒化膜及び／又はシリコン炭化膜であってもよい。
【００５８】
本実施例において、絶縁膜２１は、実質的に半導体基板１０の前面に全体的に形成することができる。そして、後面パッシベーション膜４０は、コンタクトホール４０２，４０４を除いて半導体層３０の後面上に全体的に形成することができる。ここで、全体的に形成するということは、物理的に完壁に全てに形成された場合のみならず、不可避に一部の除外された部分がある場合を含む。
【００５９】
一例として、本実施例において、前面パッシベーション膜２４及び／又は反射防止膜２６、後面パッシベーション膜４０は、優れた絶縁特性、パッシベーション特性などを有することができるように、上述したドーパントなどを備えなくてもよい。
【００６０】
第１電極４２は、後面パッシベーション膜４０の第１コンタクトホール４０２の少なくとも一部を充填して形成され、第１導電型領域３２に電気的に接続（一例として、接触）され、第２電極４４は、後面パッシベーション膜４０の第２コンタクトホール４０４の少なくとも一部を充填して形成され、第２導電型領域３４に電気的に接続（一例として、接触）される。このとき、第１電極４２又は第２電極４４が、特定のパターンを有する金属電極で構成され、第１又は第２導電型領域３２，３４に接触して形成されてもよい。しかし、本発明がこれに限定されるものではない。
【００６１】
以下では、図１及び図２を参照して、第１導電型領域３２及び第２導電型領域３４、バリア領域３６、そして、第１及び第２電極４２，４４の平面形状の一例を詳細に説明する。
【００６２】
図１及び図２を参照すると、本実施例では、第１導電型領域３２及び第２導電型領域３４は、それぞれストライプ状をなすように長く形成され、長手方向と交差する方向において互いに交互に位置している。第１導電型領域３２と第２導電型領域３４との間に、これらを離隔させるバリア領域３６が位置し得る。図示していないが、互いに離隔した複数の第１導電型領域３２が一側縁部で互いに接続され、互いに離隔した複数の第２導電型領域３４が他側縁部で互いに接続されてもよい。しかし、本発明がこれに限定されるものではない。
【００６３】
このとき、第１導電型領域３２の面積を第２導電型領域３４の面積よりも大きくすることができる。一例として、第１導電型領域３２及び第２導電型領域３４の面積は、これらの幅を異ならせることによって調節できる。すなわち、第１導電型領域３２の幅Ｗ１を第２導電型領域３４の幅Ｗ２よりも大きくすることができる。
【００６４】
そして、第１電極４２が、第１導電型領域３２に対応してストライプ状に形成され、第２電極４４が、第２導電型領域３４に対応してストライプ状に形成されてもよい。コンタクトホール（図１の参照符号４０２，４０４、以下同様）が、第１及び第２電極４２，４４の一部のみを第１導電型領域３２及び第２導電型領域３４にそれぞれ接続させるように形成されてもよい。例えば、コンタクトホール４０２，４０４が複数個のコンタクトホールで構成されてもよい。または、コンタクトホール４０２，４０４のそれぞれが、第１及び第２電極４２，４４に対応して第１及び第２電極４２，４４の全長に形成されてもよい。これによれば、第１及び第２電極４２，４４と第１導電型領域３２及び第２導電型領域３４との接触面積を最大化し、キャリア収集効率を向上させることができる。その他の様々な変形が可能である。また、図示していないが、第１電極４２が一側縁部で互いに接続されて形成され、第２電極４４が他側縁部で互いに接続されて形成されてもよい。しかし、本発明がこれに限定されるものではない。
【００６５】
本実施例に係る太陽電池１００に光が入射すると、ベース領域１１０と第１導電型領域３２との間に形成されたｐｎ接合での光電変換によって電子及び正孔が生成され、生成された正孔及び電子は、制御パッシベーション層２０をトンネリングし、それぞれ第１導電型領域３２及び第２導電型領域３４に移動した後、第１及び第２電極４２，４４に移動する。これによって電気エネルギーを生成するようになる。
【００６６】
本実施例のように、半導体基板１０の後面に電極４２，４４が形成され、半導体基板１０の前には電極が形成されない後面電極構造の太陽電池１００では、半導体基板１０の前面でシェーディング損失（ｓｈａｄｉｎｇ  ｌｏｓｓ）を最小化することができる。これによって、太陽電池１００の効率を向上させることができる。しかし、本発明がこれに限定されるものではない。
【００６７】
また、第１及び第２導電型領域３２，３４が、制御パッシベーション層２０を介在して半導体基板１０上に形成されるため、半導体基板１０と異なる別個の層として構成される。これによって、半導体基板１０にドーパントをドープして形成されたドーピング領域を導電型領域として使用する場合よりも、再結合による損失を最小化することができる。
【００６８】
本実施例では、絶縁膜２１において第１膜２４よりも外部に位置する第２膜２６が、第１膜２４よりも炭素の含量が高いので、化学的安定性を向上させることができる。第２膜２６の吸光係数（特に、短波長の光に対する吸光係数）が第１膜２４の吸光係数と同一またはそれより大きい吸光係数を有することによって、光による太陽電池１００の特性変化又は損傷を防止することができる。このとき、第２膜２６が第１膜２４よりも小さい屈折率を有し、屈折率によって反射率を低減することができる。
【００６９】
上述した実施例では、第１及び第２導電型領域３２，３４が半導体基板１０の後面に位置し、絶縁膜２１が半導体基板１０の前面上で全体的に位置する場合を例示した。これによって、相対的に多量の光が入射する半導体基板１０の前面で反射を低減することができる。そして、絶縁膜２１の第２膜２６が炭素を含んでファイヤースルー（ｆｉｒｅ−ｔｈｒｏｕｇｈ）に適していないため、電極４２，４４が形成されていない面に絶縁膜２１を形成することで、電極４２，４４を容易で且つ様々な工程によって形成することができる。しかし、本発明がこれに限定されるものではなく、絶縁膜２１は、様々な構造の太陽電池１００において、前面及び後面のうち少なくとも１つに位置してもよい。一例として、第１及び第２導電型領域３２，３４上に位置し、第１及び第２電極４２，４４との接続のためのコンタクトホール４０２，４０４を備える後面パッシベーション膜４０に、上述した絶縁膜２１が適用されてもよい。この場合には、後面パッシベーション膜４０が第１膜２４、第２膜２６及び第３膜２２を備えることができる。その他にも様々な変形が可能である。他の例について、図３を参照して詳細に説明する。
【００７０】
図３は、本発明の他の実施例に係る太陽電池の断面図である。以下で、上述した説明と同一又は極めて類似の部分に対しては詳細な説明を省略し、異なる部分に対してのみ詳細に説明する。上述した実施例及び変形例と、後述する実施例及び変形例とを組み合わせた実施例が本発明の範囲に属する。
【００７１】
図３を参照すると、本実施例において第１導電型領域３２及び第２導電型領域３４は、半導体基板１０に第１及び第２導電型ドーパントをドープして形成されたドーピング領域で構成される。ベース領域１１０は、第１又は第２導電型を有することができ、第１又は第２導電型ドーパントを第１又は第２導電型領域３２，３４よりも低いドーピング濃度で含むことができる。また、第１導電型領域３２は半導体基板１０の前面に位置し、第２導電型領域３４は半導体基板１０の後面に位置する。しかし、本発明がこれに限定されるものではなく、第１及び第２導電型領域３２，３４のうち少なくとも１つが、半導体基板１０と異なる層で構成されるか、または異なる結晶構造を有する半導体層で構成されてもよい。このとき、半導体基板１０と、第１及び第２導電型領域３２，３４のうち少なくとも１つとの間に制御パッシベーション層（図１の参照符号２０）が形成されていてもよく、形成されていなくてもよい。
【００７２】
このとき、半導体基板１０の前面上または第１導電型領域３２上に絶縁膜２１が位置し、半導体基板１０の後面上または第２導電型領域３４上に絶縁膜２１が位置し得る。
【００７３】
このように、本実施例では、太陽電池１００の第１及び第２電極４２，４４が一定のパターンを有することで、太陽電池１００が、半導体基板１１０の前面及び後面に光が入射し得る両面受光型（ｂｉ−ｆａｃｉａｌ）構造を有する。これによって、太陽電池１００で使用される光量を増加させ、太陽電池１００の効率向上に寄与することができる。このとき、第２膜２６によって、半導体基板１０の前面及び後面での化学的安定性及び短波長の光に対する安定性を向上させ、反射率を低減することができる。しかし、本発明がこれに限定されるものではなく、第２電極４４が半導体基板１１０の後面側で全体的に形成される構造を有することも可能である。
【００７４】
図面及び説明では、半導体基板１０の前面及び後面上に位置した絶縁膜２１が第１膜２４、第２膜２６及び第３膜２２を備える場合を図示及び説明したが、本発明がこれに限定されるものではない。半導体基板１０の前面及び後面のうち１つの上に位置した絶縁膜２１が、上述したように第１膜２４、第２膜２６及び第３膜２２を備えることができる。
【００７５】
以下、本発明の製造例を参照して本発明をさらに詳細に説明する。しかし、後述する本発明の製造例は、例示のために提示したものに過ぎず、本発明がこれに限定されるものではない。
【００７６】
製造例１
【００７７】
ｎ型単結晶半導体基板の一面にシリコン酸化膜で構成される制御パッシベーション層を形成した。制御パッシベーション層上に、低圧化学気相蒸着によって、多結晶シリコンを含む半導体層を形成した。そして、半導体層の一部の領域にｐ型ドーパントをドープし、他の領域にｎ型ドーパントをドープして、それぞれ第１導電型領域及び第２導電型領域を備える半導体層を形成した。そして、半導体基板の後面に、シリコン窒化膜で構成される後面パッシベーション膜を形成し、半導体基板の前面に、プラズマ誘導化学気相蒸着によってシリコン窒化膜及びシリコンカーボナイトライド膜を形成した。このとき、シリコンカーボナイトライド膜は、シリコン窒化膜と同じ工程条件によって形成し、炭素含有気体（メタン）をさらに供給して形成した。熱酸化によって半導体基板の前面とシリコン窒化膜との間にシリコン酸化膜が形成されて、半導体基板の前面にシリコン酸化膜、シリコン窒化膜及びシリコンカーボナイトライド膜を含む絶縁膜が形成された。コンタクトホールを介して、後面パッシベーション膜上で第１導電型領域及び第２導電型領域にそれぞれ電気的に接続される第１電極及び第２電極を形成した。
【００７８】
製造例２
【００７９】
半導体基板の前面に形成される絶縁膜が、順次積層されるシリコン酸化膜、シリコン窒化膜及びシリコンオキシカーバイド膜で構成される点を除いては、製造例１と同様の方法で太陽電池を製造した。
【００８０】
比較例
【００８１】
半導体基板の前面に形成される絶縁膜が、順次積層されるシリコン酸化膜及びシリコン窒化膜で構成され、シリコンカーボナイトライド膜またはシリコンオキシカーバイド膜を含まない点を除いては、製造例１又は製造例２と同様の方法で太陽電池を製造した。
【００８２】
製造例１によって複数個の太陽電池を製造して、各太陽電池においてシリコン窒化膜とシリコンカーボナイトライド膜の４００ｎｍの波長の光での吸光係数及び６３３ｎｍの波長の光での屈折率を測定し、その結果を、それぞれ図４及び図５に示した。図４を参照すると、シリコンカーボナイトライド膜の吸光係数がシリコン窒化膜の吸光係数と同一またはそれより大きいことがわかる。また、図５を参照すると、シリコンカーボナイトライド膜の屈折率がシリコン窒化膜の屈折率よりも小さいことがわかる。これによって、シリコンカーボナイトライド膜は、炭素によって、シリコン窒化膜と同一またはそれより大きい吸光係数を有し、シリコン窒化膜よりも小さい屈折率を有し得ることがわかる。このとき、シリコン窒化膜及びシリコンカーボナイトライド膜は、４００ｎｍの波長の光で０．２５以下の吸光係数を有し、シリコン窒化膜は４００ｎｍの波長の光で０．２０以下の吸光係数を有することがわかる。
【００８３】
製造例２によって複数個の太陽電池を製造して、炭素含量によるシリコンオキシカーバイドの屈折率（６３３ｎｍの波長の光での屈折率）及び吸光係数（４００ｎｍの波長の光での吸光係数）を測定し、その結果を図６に示した。図６を参照すると、炭素含量が増加するほど、シリコンオキシカーバイド膜の屈折率及び吸光係数が増加することがわかる。このとき、シリコンオキシカーバイド膜が、４００ｎｍの波長の光で０．２５以下の吸光係数を有することがわかる。
【００８４】
そして、製造例１による太陽電池のうち１つ、製造例２による太陽電池のうち１つ、及び比較例による太陽電池の反射率を測定し、それを図７に示した。短波長の光（すなわち、４００ｎｍ以下の光）において、製造例１及び製造例２よる太陽電池が比較例よる太陽電池に比べて低い反射率を有することがわかる。これによって、製造例１及び製造例２から、シリコンカーボナイトライド膜またはシリコンオキシカーバイド膜の形成によって短波長の光を効果的に吸収したことがわかる。特に、シリコンオキシカーバイド膜を使用した製造例２は、短波長の光に対する反射率が、製造例１よりも著しく低いことがわかる。これによって、製造例２による太陽電池は、短波長の光に対する安定性が、製造例１による太陽電池よりも優れる。
【００８５】
上述したような特徴、構造、効果などは、本発明の少なくとも一つの実施例に含まれ、必ずしも一つの実施例にのみ限定されるものではない。さらに、各実施例で例示した特徴、構造、効果などは、実施例の属する分野における通常の知識を有する者によって、他の実施例に対しても組み合わせ又は変形して実施可能である。したがって、このような組み合わせ及び変形に係わる内容は、本発明の範囲に含まれるものと解釈されるべきである。
【図１】
2017135385.tif 000003
【図２】
2017135385.tif 000004
【図３】
2017135385.tif 000005
【図４】
2017135385.tif 000006
【図５】
2017135385.tif 000007
【図６】
2017135385.tif 000008
【図７】
2017135385.tif 000009